ПРИМЕНЕНИЕ КОНСИСТЕНТНЫХ СМАЗОК НА ОСНОВЕ КАЛЬЦИЕВОГО КОМПЛЕКСА И КОНСИСТЕНТНЫХ СМАЗОК НА ОСНОВЕ КОМПЛЕКСА СУЛЬФОНАТА КАЛЬЦИЯ ДЛЯ СМАЗКИ ПРОВОЛОЧНЫХ КАНАТОВ

1. Применение композиции консистентной смазки в качестве смазки для проволочных канатов, при этом композиция консистентной смазки является:
(i) композицией гибридной консистентной смазки на основе комплекса сульфоната кальция, содержащей базовое масло, по меньшей мере одну сверхосновную кальциевую соль органической сульфоновой кислоты, по меньшей мере один комплексообразующий агент и карбонат кальция, имеющий кальцитовую структуру, или
(ii) композицией гибридной консистентной смазки на основе кальциевого комплекса, содержащей базовое масло, по меньшей мере одно кальциевое мыло по меньшей мере одной жирной кислоты, включающей жирную гидроксикислоту, и по меньшей мере один комплексообразующий агент, или
(iii) смесью (i) и (ii),
при этом композиция консистентной смазки согласно (i), (ii) и (iii) содержит в каждом случае 10–50 мас. % воска, и воск имеет в каждом случае температуру затвердевания выше 70°C,
при этом в качестве комплексообразующего агента используются по меньшей мере уксусная кислота, дикарбоновые кислоты или фосфорная кислота.
2. Применение по п. 1, в котором в каждом случае содержится 20–35 мас. % воска с температурой затвердевания выше 70°С.
3. Применение по п. 1 или 2, в котором композиция консистентной смазки вводится в проволочный канат в процессе изготовления проволочного каната, предпочтительно, до свивания множества прядей и/или проволок для формирования проволочного каната.
4. Применение по пп. 1, 2 или 3, в котором композиция (i) гибридной консистентной смазки на основе комплекса сульфоната кальция содержит:
(a) 5-80 мас. %, в частности, 20-55 мас. % базового масла;
(b) 10-80 мас. % сульфоната кальция, в котором по меньшей мере частично присутствует карбонат кальция в кальцитовой форме;
(c) другую сульфоновую кислоту; и
(d) 10–50 мас. %, в частности, 20–35 мас. % воска,
и композиция консистентной смазки является сверхосновной.
5.  Применение по п. 3, в котором композиция (i) гибридной консистентной смазки на основе комплекса сульфоната кальция содержит один или более следующих активаторов, или они были добавлены в композицию (i) гибридной консистентной смазки на основе комплекса сульфоната кальция в процессе ее производства:
i) 1-20 мас. % воды с С1-С4-спиртами;
ii) 1-20 мас. % С1-С4-спиртов, алкоксиалканолов и/или полиспиртов, таких как гликоли;
iii) 1-20 мас. % воды с гидроксикарбоновыми кислотами;
iv) 1-20 мас. % смесей, состоящих из i) и ii), или ii) и iii), или i), ii) и iii);
и в композиции консистентной смазки в процессе производства присутствуют активаторы и они, предпочтительно, удалены по меньшей мере частично посредством термической обработки.
2
3
3
6. Применение по п. 4, в котором кальциевая соль органической сульфоновой кислоты используется в качестве сверхосновной кальциевой соли органической сульфоновой кислоты, содержащей Ca(OH) и/или CaCO, предпочтительно преимущественно относительно массы CaCO.
7. Применение по пп. 1, 2 или 3, в котором композиция (ii) гибридной консистентной смазки на основе комплекса сульфоната кальция содержит:
(a) 40-90 мас. %, в частности, 60-80 мас. % базового масла;
(b) по меньшей мере одно кальциевое мыло жирной кислоты, включая жирную гидроксикислоту;
(c) по меньшей мере один комплексообразующий агент; и
(d) 10–50 мас. %, в частности, 20–35 мас. % воска.
8.  Применение по меньшей мере по одному из предыдущих пунктов, в котором композиция консистентной смазки также содержит один или более из следующих компонентов:
присадки консистентной смазки;
другие загустители, в частности,
другие металлические мыла С12-С36-карбоновых кислот, а также их гидроксикарбоновых кислот;
продукты конверсии гидроксидов металлов с фосфорной кислотой, уксусной кислотой, борной кислотой или дикарбоновой кислотой и/или их соли;
и/или
полимочевинный загуститель.
9. Применение по меньшей мере по одному из предыдущих пунктов, в котором композиция консистентной смазки имеет значение пенетрации конусом от 200 до 260, предпочтительно, от 220 до 250 0,1 мм (при 25°С).
10. Применение по меньшей мере по одному из предыдущих пунктов, в котором композиция (ii) гибридной консистентной смазки на основе кальциевого комплекса и/или композиция (i) гибридной консистентной смазки на основе комплекса сульфоната кальция вводятся в сердечник каната, и
композиция гибридной консистентной смазки на основе кальциевого комплекса и композиция (i) гибридной консистентной смазки на основе комплекса сульфоната кальция в каждом случае имеет значение пенетрации конусом от 400 до 475, предпочтительно, от 420 до 460 0,1 мм (при 25 °C).
11. Способ нанесения:
(i) композиции гибридной консистентной смазки на основе комплекса сульфоната кальция, содержащей базовое масло, по меньшей мере одну сверхосновную кальциевую соль органической сульфоновой кислоты, по меньшей мере один комплексообразующий агент и карбонат кальция в кальцитовой структуре, или
(ii) композиции гибридной консистентной смазки на основе кальциевого комплекса, содержащей базовое масло, по меньшей мере одно кальциевое мыло по меньшей мере одной жирной кислоты, включающей жирную гидроксикислоту, и по меньшей мере один комплексообразующий агент, или
(iii) смеси (i) и (ii),
при этом композиция консистентной смазки согласно (i), (ii) и (iii) содержит в каждом случае 10–50 мас. % воска, и воск имеет в каждом случае температуру затвердевания выше 70°C,
при этом в качестве комплексообразующего агента используются по меньшей мере уксусная кислота, дикарбоновые кислоты или фосфорная кислота,
в качестве смазки для проволочных канатов путем нанесения на проволоки путем распыления, растекания, впрыскивания, нанесения покрытия окунанием, проточного покрытия, нанесения валиком или порошкового покрытия.
12. Способ по п. 11, отличающийся тем, что распыление осуществляют аэрозольным, безвоздушным или электростатическим образом.
13. Способ по п. 11, отличающийся тем, что проволочный канат содержит множество проволок, причем до объединения проволок и/или прядей на элементы проволочного каната наносят композицию консистентной смазки.
14. Проволочный канат, на который нанесена:
(i) композиция гибридной консистентной смазки на основе комплекса сульфоната кальция, содержащая базовое масло, по меньшей мере одну сверхосновную кальциевую соль органической сульфоновой кислоты, по меньшей мере один комплексообразующий агент и карбонат кальция в кальцитовой структуре, или
(ii) композиция гибридной консистентной смазки на основе кальциевого комплекса, содержащая базовое масло, по меньшей мере одно кальциевое мыло по меньшей мере одной жирной кислоты, включающей жирную гидроксикислоту, и по меньшей мере один комплексообразующий агент, или
(iii) смесь (i) и (ii),
при этом композиция консистентной смазки согласно (i), (ii) и (iii) содержит в каждом случае 10–50 мас. % воска, и воск имеет температуру затвердевания выше 70°C,
при этом в качестве комплексообразующего агента используются по меньшей мере уксусная кислота, дикарбоновые кислоты или фосфорная кислота.
15. Проволочный канат по п. 14, отличающийся тем, что композиция консистентной смазки согласно (i), (ii) или (iii) дополнительно характеризуется одним из признаков по пп. 2–10.